(57)【特許請求の範囲】
【請求項１】
Ａ）溶融状態で、少なくとも一種の熱可塑性ポリウレタンを、少なくとも一種のジイソシアネートまたは少なくとも２個のイソシアネート基をもつ一種のイソシアネートプレポリマーまたはそれらの混合物と反応させて熱可塑性ポリウレタンのモル質量を低下させ、過剰のイソシアネート末端基をもつ熱可塑性ポリウレタンを形成する工程、
Ｂ）工程Ａ）の生成物の溶融物中に少なくとも一種のポリラクチドを投入し、１９０℃未満の温度で工程Ａ）の生成物とポリラクチドとを反応させる工程、
Ｃ）得られたブレンドを冷却する工程、
を介してポリラクチド（ＰＬＡ）と熱可塑性ポリウレタン（ＴＰＵ）のブレンドの製造プロセスであって、
工程Ａ）〜Ｃ）でポリオールを使用しない製造プロセス。
【請求項２】
工程Ｂ）の混合物中の上記ポリラクチドの比率が５０〜９７重量％である請求項１に記載のプロセス。
【請求項３】
工程Ａ）において、ジイソシアネートまたは少なくとも２個のイソシアネート基をもつイソシアネートプレポリマーまたはそれらの混合物の投入量が工程Ａ）の生成物に対して１〜２５重量％である請求項１または２に記載のプロセス。
【請求項４】
工程Ａ）の生成物中のイソシアネート基の比率が０．１〜５重量％である請求項１〜３のいずれか一項に記載のプロセス。
【請求項５】
工程Ａ）の生成物中のイソシアネート基の比率が０．３〜３重量％である請求項４に記載のプロセス。
【請求項６】
上記の反応が、押出機中で反応性押出成形プロセスの形で連続的に行われ、上記熱可塑性ポリウレタン及び上記ジイソシアネートまたは少なくとも２個のイソシアネート基をもつイソシアネートプレポリマーまたはそれらの混合物が押出機の入口で添加され、上記ポリラクチドが下流で添加される請求項１〜５のいずれか一項に記載のプロセス。
【請求項７】
請求項１〜６のいずれか一項に記載のプロセスにより製造可能な、ポリラクチド（ＰＬＡ）と熱可塑性ポリウレタン（ＴＰＵ）のブレンドであって、
前記少なくとも一種の熱可塑性ポリウレタンが、ポリエーテルポリオールに基づくポリウレタンである、ブレンド。
【請求項８】
請求項７に記載のブレンドをシート状物または成形物を製造するために使用する方法。
【請求項９】
請求項７に記載のブレンドから作られたシート状物または成形物。
【請求項１０】
請求項７に記載のブレンド及び繊維を含む繊維強化配合材料。
【請求項１１】
請求項１０に記載の配合材料から作られたシート状物、成形物または半製品。
【発明の詳細な説明】
【技術分野】
【０００１】
本発明は、ポリラクチドと熱可塑性ポリウレタンのブレンドの製造プロセスと、このようにして得られたブレンド、これらのブレンドから製造されるシート状物と成形物に関する。
【背景技術】
【０００２】
ポリ乳酸またはポリラクチド（ＰＬＡ）は、再生可能な原料から得られる、したがってポリマー材料の持続可能な製造に対する必要性に合致する熱可塑性樹脂である。ＰＬＡ材料は、乳酸の重縮合反応により、あるいはラクチド（乳酸の二量体）の開環重合反応により得られる。後者の合成経路の場合、出発原料は、ラクチドの立体異性体であるＬ−ラクチドであるか、Ｌ−とＤ−ラクチドの混合物である。Ｌ−ラクチドから合成されるポリ−Ｌ−ラクチド（ＰＬＬＡ）は弾性率Ｅが約４０００ＭＰａの非常に硬くて脆い材料である。しかし多くの用途には、より大きな柔軟性と延性が望ましい。原料製造業者は、Ｌ−／Ｄ−ラクチド混合物（例えば、９２：８％）をＰＬＤＡラクチドの重合の出発原料として使用してこの要望に答えようとしているが、Ｄ−ラクチドの比率が増加すると、結晶子融点と結晶化率が劇的に低下する。この結果、商品の性能が大きく低下する。
【０００３】
ポリウレタン、特に熱可塑性ポリウレタンは古くから知られており、極めていろいろな用途で使用されている。例えば、ポリウレタンは、靴産業や自動車産業で、フィルムの製造に、ケーブルの被覆に、またレジャー製品に使用されており、またブレンドの一成分としていろいろな用途に使用されている。
【０００４】
ポリラクチドとポリウレタンを混合してブレンドを得ることができることはすでに知られている。
【０００５】
ＥＰ−Ａ１６７９３４９は、ポリラクチドに加えてポリエーテルジオールをアルコール成分として含む特定のポリウレタンからなるポリマー組成物に関する。例えば、末端水酸基を持つポリ（エチルビニルエーテル）が含まれている。この製造プロセスでは、これらの特定のポリ（エチルビニルエーテル）が、例えば押出機中で、ポリラクチドと、またジイソシアネートと反応させられる。このようにして得られるフィルムのいくつかは無色透明である。
【０００６】
ＪＰ−Ａ−２００８３０８５９９は、ポリラクチドからなるポリマー粉末に関する。これらを製造するには、ポリラクチドポリマーとポリマーポリオールを混合し、次いでジイソシアネートと反応させる。使用可能なポリマーポリオールの例は、ポリエーテルジオールやポリエステルジオール、ポリシロキサングリコール、ポリブタジエングリコールである。
【０００７】
ＷＯ２００９／０２２０７６は、成形プロセスを実施した後で架橋可能な熱可塑材料に関する。例えば、ポリエステルを、ポリオールとジイソシアネートと共に押出機中に同時に投入できる。ポリラクチドは、使用可能とされる極性熱可塑性ポリマーの一つである。
【０００８】
得られる系の一連の性質が、あらゆる用途に適当であるとはいえない。特にポリラクチドは脆く融点が低いため、理想的とはいえない性能特性を示すこととなる。したがって、ポリマープロセスは、ブレンドの機械的性質が、特に弾性率と伸展性が、それぞれの用途に向けて適性かつ正確に調整できることが重要である。
【先行技術文献】
【特許文献】
【０００９】
【特許文献１】ＥＰ−Ａ１６７９３４９
【特許文献２】ＪＰ−Ａ−２００８３０８５９９
【特許文献３】ＷＯ２００９／０２２０７６
【発明の概要】
【発明が解決しようとする課題】
【００１０】
本発明の目的は、より大きな靭性とより小さな脆性を示し、さらに大きな破断引張歪と適度な強度をもつ、ポリラクチド（ＰＬＡ）と熱可塑性ポリウレタン（ＴＰＵ）のブレンドを提供することである。これらのブレンドは、特にシート状物（薄いフィルム、シート等）、成形物、押し出し半製品（パイプ、異形材等）の製造に適すように考えられている。
【００１１】
特に、上流にある配合プロセスまたは統合配合プロセス（即ち一段プロセス）で、ＰＬＡの実際の性質になんら悪影響を与えることなく、各最終製品へのＰＬＡ製剤の弾性率を正確かつ適切に調整可能なプラスチックプロセスを与える方法を見出したい。この配合の調整を柔軟剤の添加により行いたい。ここでの主たる目的は、二つの高分子状熱可塑性成分（即ち、ＰＬＡと柔軟剤）の効率的な相溶化方法を見出すこと、あるいはいずれの外的ストレスにあるいはいずれの媒体の作用に曝された場合でもブレンド成分の剥離をさせず、ブレンド加工中の相分離またはストレスのかかった成分の相分離を防止できる相溶化のコンセプトを見出すことである。
【００１２】
単独のＰＬＡまたはポリ−Ｌ−ラクチド（ＰＬＬＡ）と比較して、ＰＬＡと柔軟剤とからなるこれらのブレンドは、靭性が改善され、脆性が低下し、また破断引張歪が増加していることが望ましい。
【００１３】
これらはまた、ノッチ付衝撃抵抗度と貫入抵抗度が増加し、さらには変形性に優れ、短いサイクル時間を持つことが望ましい。  
【００１４】
これらは、通常のプラスチック加工方法で、例えば押出成形や射出成形、ブロー成形、圧縮成形、回転焼成、熱成形で半製品や製品を与えることができることが望ましい。
【課題を解決するための手段】
【００１５】
本発明は、
Ａ）溶融状態で、少なくとも一種の熱可塑性ポリウレタンを、少なくとも一種のジイソシアネートまたは少なくとも２個のイソシアネート基をもつ一種のイソシアネートプレポリマーまたはそれらの混合物と反応させて熱可塑性ポリウレタンのモル質量を低下させ、過剰のイソシアネート末端基をもつ熱可塑性ポリウレタンを形成する工程、
Ｂ）工程Ａ）の生成物の溶融物中に少なくとも一種のポリラクチドを投入し、１９０℃未満、より好ましくは１８５℃未満、特に好ましくは１８０℃未満の温度で工程Ａ）の生成物とポリラクチドとを反応させる工程、
Ｃ）得られたブレンドを冷却する工程、
を介してポリラクチド（ＰＬＡ）と熱可塑性ポリウレタン（ＴＰＵ）のブレンドの製造プロセスであって、工程Ａ）〜Ｃ）でポリオールを使用しない製造プロセスにより上記目的を達成する。
【００１６】
本目的はまた、このポリラクチド（ＰＬＡ）と熱可塑性ポリウレタン（ＴＰＵ）のブレンドに、強化材（極めていろいろな繊維及び／又は針状または板状材料（例えばウラストナイト、マイカ、タルク等））を配合して達成される。本発明のＰＬＡ／ＴＰＵブレンドは二相材料であり、その中ではＰＬＡが連続相となり、ＴＰＵが分散相となっている。
【００１７】
本目的はまた、上記ブレンドの、シート状物、押し出し半製品または成形物の製造への利用により達成される。本発明はまた、このブレンドの、より好ましくは強化材が配合されたブレンドのフィルムまたは成形物を提供し、またこれらから製造される成形物や半製品を提供する。
【００１８】
驚くべきことに、熱可塑性ポリウレタンをまず、ジイソシアネート、または少なくとも２個のイソシアネート基をもつプレポリマー、またはそれらの混合物と溶融状態で反応させて熱可塑性ポリウレタンのモル質量を低下させると、改善された性能特性をもつ熱可塑性ポリウレタンとポリラクチドからなるブレンドを製造可能であることが明らかとなった。このようにして得られる比較的短分子鎖の熱可塑性ポリウレタンは、過剰のイソシアネート末端基を持ち、次いでポリラクチドが投入され溶融されるとこれに反応可能であり、その際、イソシアネート末端基との管に共有結合が形成される。この結果、二つのポリマー相が良好に相溶化され、優れた形態的安定性が得られる。全体の系の組成と加工方法により、制御された状態で一連の性質が各用途に適すように調整される。非ブレンドのポリラクチドと較べると、本発明で製造されるブレンドは、脆性が小さい。靭性と破断伸度、衝撃抵抗度はかなり増加している。
【図面の簡単な説明】
【００１９】
【図１】二軸押出機中でのある好ましい配合プロセスを示す図である。
【発明を実施するための形態】
【００２０】
本目的は特に、用いる柔軟剤に、反応性配合プロセス中でＰＬＡまたはＰＬＬＡに共有的に結合する熱可塑性ポリウレタン（ＴＰＵ）を含ませることで達成される。上述のように、これにより、ＰＬＡが連続相となりＴＰＵが不連続または分散相となっている二相材料が得られる。この種の形態は、二成分が相互に混合される際のＰＬＡ：ＴＰＵ質量比が好ましくは９７：３〜５０：５０重量％である場合に得られる。この反応性配合プロセスは、二軸押出機またはＢＵＳＳ共押出機中で、あるいは類似のプラスチック配合装置中で行うことが好ましい。
【００２１】
図１は、二軸押出機（IV）中での、好ましくはＷｅｒｎｅｒ  ＆  Ｐｆｌｅｉｄｅｒｅｒ社製のコペリオンＺＳＫ２５（Ｌ／Ｄ＝４２）中でのある好ましい配合プロセスを示す。ＴＰＵ（Ｉ）を固体及び／又は液体添加物（II）と共に押出機（IV）に投入する。ある好ましい実施様態においては、この押出機（IV）が、いろいろな温度領域１〜１０を持ち、それぞれ以下の温度に設定されている：１：１８０℃、２：２００℃、３：２００℃、４：２００℃、５：２００℃、６：１８０℃、７：１８０℃、８：１８０℃、９：１８０℃、１０：１８０℃。押出機の温度が１９０℃未満となるように押出機中にＰＬＡ粉砕再生物（III）を投入することが好ましい。ＴＰＵとＰＬＡからなるこの配合材料（V）を空気冷却器（VI）で冷却し、その後、ペレタイザ（ＶＩＩ）で熱可塑性ペレットに粉砕する。配合領域は、両矢印（VIII）で示される領域であり、冷却は両矢印線（IX）で示される領域で、粉砕は両矢印線（X）で示される領域で進行する。
【００２２】
本発明のＰＬＡ／ＴＰＵブレンドの製造プロセスは、三工程（工程ＡとＢとＣ）からなることに特徴がある。
【００２３】
工程Ａ）本プロセスの第一の工程は、溶融状態で、少なくとも一種の熱可塑性ポリウレタンを、少なくとも一種のジイソシアネートまたは一種の少なくとも２個のイソシアネート基をもつイソシアネートプレポリマー、またはそれらの混合物と反応させて熱可塑性ポリウレタンのモル質量を低下させ、過剰のイソシアネート末端基をもつ熱可塑性ポリウレタンを形成する工程である。
【００２４】
ある特に好適なプレポリマー製剤は、ＮＣＯ末端のポリエステルと二官能性イソシアネート（例えば、ＭＤＩ）を含むことができる。
【００２５】
工程Ｂ）本プロセスの第二の工程は、工程Ａ）の生成物の溶融物中に少なくとも一種のポリラクチドを投入し、１９０℃未満の温度で、より好ましくは１８５℃未満、特に好ましくは１８０℃未満の温度で、工程Ａ）の生成物とこのポリラクチドとを反応させる工程である。
【００２６】
二つのポリマー成分の相溶化は、ＯＨ末端基を持つポリラクチド単位へのプロセスの工程Ａ中で形成される鎖フラグメントの結合で進行する。
【００２７】
工程Ｃ）本プロセスの第三の工程は、このＰＬＡ／ＴＰＵブレンドの成形と冷却または粉砕である。
【００２８】
１４０℃を越える温度で溶融状態で、熱可塑性ポリウレタンをまずジイソシアネート、少なくとも２個のイソシアネート基をもつプレポリマー、あるいはこれらの混合物と反応させてこの熱可塑性ポリウレタンのモル質量を低下させると、最終製品に適した性質を持つポリマーポリラクチドと熱可塑性ポリウレタンのブレンドを製造することができることが明らかとなった。ＰＬＡを投入して、得られる比較的短分子鎖で過剰のイソシアネート末端基をもつ熱可塑性ポリウレタンをポリラクチドのＯＨ末端基と反応させる。その際、ＮＣＯ基との間に共有結合が形成される。したがって、製造されるポリマーブレンド中には、共有結合したポリラクチド鎖とポリウレタン鎖が存在している。
【００２９】
本発明のブレンドは、組成と加工プロセスによりいろいろと性質の調節がかのうであり、したがって、薄いフィルム、例えば包装用品やごみ袋用品の製造に特に好適である。
【００３０】
これらのブレンドから成形物を、例えば工業部品や家庭用品、玩具を製造することもできる。これらもまた好ましい実施様態である。  
【００３１】
本目的はまた、上述の二相材料の押出半製品や射出成形品、圧縮成形品、回転成形品の製造への利用により達成される。好ましい実施様態においては、本配合プロセスで、いずれかの種類の繊維が使用される。これにより、さらにいろいろな性質をもたらすことができる。繊維強化ブレンドを（一段プロセスで）直接成形すると、材料に熱劣化を引き起こしうる他の加工工程の必要がなくなる。好ましいガラス繊維は、ガラス繊維と天然繊維（亜麻、麻、綿、サイザル麻、竹、ケナフ、セルロース繊維等）である。この配合材料の比率は、好ましくは１重量％より多く、特に好ましくは５重量％〜３０重量％である。
【００３２】
用いる熱可塑性ポリウレタンの化学構造を調整して、この材料の性能とその性能特性をさらに変化させることができる。例えば再生可能な原料から、好ましくはセバシン酸とポリオールから熱可塑性ポリウレタンを製造することができる。
【００３３】
芳香族基を含まない熱可塑性ポリウレタンを使用できる。これら二つの変更例を組み合わせて、ＴＰＵ原料のポリオールを非芳香族とし再生可能な原料由来のものとすることができる。
【００３４】
この熱可塑性ポリウレタン中でポリエーテルジオールを使用することで、耐加水分解性を改善することができる。相当するポリエーテルプレポリマーは、大きく改善された耐加水分解性を示す。
【００３５】
ポリラクチドの熱可塑性ポリウレタンに対する適当な量的比率は、本発明のプロセス中で設定可能である。工程Ｂ）の混合物中のポリラクチドの比率は５０重量％〜９７重量％であることが好ましく、特に６０重量％〜９２重量％であることが好ましい。
【００３６】
工程Ａ）では、いずれか適当な量のジイソシアネート、ジイソシアネートプレポリマー（少なくとも２個のイソシアネート基を持つ）、またはそれらの混合物がこの熱可塑性ポリウレタンに投入される。このジイソシアネートまたはプレポリマーまたはこれらの混合物の比率は、好ましくは工程Ａ）の生成物に対して１重量％〜２５重量％であり、特に１重量％〜１０重量％である。
【００３７】
ある特に適当なプレポリマー製剤は、ＮＣＯ末端のポリエステルと二官能性イソシアネート、例えば好ましくはＭＤＩからのものである。
【００３８】
工程Ａ）とＢ）とＣ）での反応は、連続的に行っても回分的に行ってもよい。  
【００３９】
特に反応性押出成形の形の連続プロセスが好ましい。このプロセスは、押出機中で、好ましくは二軸押出機中で実施され、熱可塑性ポリウレタンと、ジイソシアネートまたはイソシアネートプレポリマーまたはそれらの混合物が押出機の入口から投入され、ポリラクチドが下流で添加される。
【００４０】
本発明のプロセスでは、適当ないずれの熱可塑性ポリウレタン（ＴＰＵ）も使用できる。なお、これらは、一般的には少なくとも一種のジイソシアネートと少なくとも一種のポリオールと、また多くの場合少なくとも一種のイソシアネート反応性の鎖延長剤とから得られる。
【００４１】
熱可塑性ポリウレタン（ＴＰＵ）は、一定の温度範囲内で繰り返して加熱で軟化し冷却で固化し、軟化状態で繰り返しキャスティングや射出成形、押出成形、ブロー成形、圧縮成形、回転焼成により半製品または成形物を与えるポリウレタンである。ＴＰＵは、複数のブロックからなるコポリマーである。これらは一分子中に硬質セグメントと軟質セグメントをもっている。ある好ましい実施様態においては、この脂肪族ＴＰＵ中の、全体のＴＰＵに対する硬質相の比率は、好ましくは１５重量％〜６５重量％であり、特に４０重量％〜６５重量％である。
【００４２】
本発明では、ジイソシアネート（成分ａ）と称す）と、ポリジオールと必要なら他のイソシアネートに反応性の化合物（両方を含めて成分ｂ）と称す）とを、鎖延長剤（成分ｃ）と称す）と必要なら触媒（成分ｄ）と称す）及び／又は既存の助剤（成分ｅ）と称す）の存在下で反応させてこの熱可塑性ポリウレタンを製造する。この製造工程では、従来の連続プロセスでの重付加の使用が好ましいが、回分的な重付加も可能である。
【００４３】
このポリウレタンの製造に通常使用される成分ａ）とｂ）とｃ）を、また必要に応じて使用される成分ｄ）及び／又はｅ）を以下に説明する。
【００４４】
ａ）用いる有機イソシアネート（成分ａ））には、よく知られている芳香族、脂肪族、脂環式及び／又は芳香脂肪族イソシアネート、好ましくはジイソシアネートが含まれ、より好ましくは、ジフェニルメタン２，２’−、２，４’−及び／又は４，４’−ジイソシアネート（ＭＤＩ）、ナフチレン１，５−ジイソシアネート（ＮＤＩ）、トリレン２，４−及び／又は２，６−ジイソシアネート（ＴＤＩ）、ジフェニルメタンジイソシアネート、３，３’−ジメチルジフェニルジイソシアネート、１，２−ジフェニルエタンジイソシアネート及び／又はフェニレンジイソシアネート、トリ−、テトラ−、ペンタ−、ヘキサ−、ヘプタ−及び／又はオクタメチレンジイソシアネート、２−メチルペンタメチレン１，５−ジイソシアネート、２−エチルブチレン１，４−ジイソシアネート、ペンタメチレン１，５−ジイソシアネート、ブチレン１，４−ジイソシアネート、１−イソシアナト−３，３，５−トリメチル−５−イソシアナトメチルシクロヘキサン（イソホロンジイソシアネート（ＩＰＤＩ）、１−イソシアナト−４−［（４−イソシアナトシクロヘキシル）メチル］シクロヘキサン（Ｈ１２ＭＤＩ）、２，６−ジイソシアナトヘキサンカルボン酸エステル、１，４−及び／又は１，３−ビス（イソシアナトメチル）シクロヘキサン（ＨＸＤＩ）、シクロヘキサン１，４−ジイソシアネート、１−メチルシクロヘキサン２，４−及び／又は２，６−ジイソシアネート、及び／又はジシクロヘキシルメタン４，４’−、２，４’−及び２，２−ジイソシアネートであり、好ましくはジフェニルメタン２，２’−、２，４’−及び／又は４，４’−ジイソシアネート（ＭＤＩ）、ナフチレン１，５−ジイソシアネート（ＮＤＩ）、トリレン２，４−及び／又は２，６−ジイソシアネート（ＴＤＩ）、ヘキサメチレンジイソシアネート、１−イソシアナト−４−［（４−イソシアナトシクロヘキシル）メチル］シクロヘキサン、及び／又はＩＰＤＩが含まれる。  
【００４５】
特に好ましいイソシアネートは、脂肪族イソシアネート、より好ましくはヘキサメチレンジイソシアネートであり、特にＨ１２ＭＤＩである。
【００４６】
ｂ）使用可能なイソシアネートに反応性の化合物（成分ｂ））は、イソシアネートに対して反応性のよく知られている化合物であり、その例としては、モル質量（Ｍｎ）が、好ましくは数平均モル質量が５００［ｇ／ｍｏｌ］〜８０００［ｇ／ｍｏｌ］、好ましくは６００［ｇ／ｍｏｌ］〜６０００［ｇ／ｍｏｌ］、特に８００［ｇ／ｍｏｌ］〜３０００［ｇ／ｍｏｌ］で、好ましくはイソシアネートに対する平均官能性数が１．８〜２．３、好ましくは１．９〜２．２、特に２であるポリエステルオール、ポリエーテルオール及び／又はポリカーボネートジオール（これらは、通常まとめて「ポリオール」と呼ばれる）があげられる。
【００４７】
ポリエーテルポリオールは、好ましくは成分ｂ）として用いられ、その例としては、よく知られている出発物質と従来のアルキレンオキシド、好ましくはエチレンオキシド、プロピレンオキシド及び／又はブチレンオキシドとからのものがあげられ、より好ましくはプロピレン１，２−オキシドとエチレンオキシドから、特にポリオキシテトラメチレングリコールからのポリエーテルオールがあげられる。用いるポリエーテルオールは、好ましくはいわゆる低飽和度ポリエーテルオールを含むことができる。本発明の目的においては、低飽和度ポリオールは、特に、０．０２ｍｅｑ／ｇ未満の量の不飽和化合物を、好ましくは０．０１ｍｅｑ／ｇ未満の量の不飽和化合物を含むポリエーテルアルコールである。
【００４８】
この種のポリエーテルアルコールは主に、高活性触媒の存在下での上述のジオールまたはトリオールへのアルキレンオキシドの付加反応で、特にエチレンオキシド、プロピレンオキシドおよびこれらの混合物の付加反応で製造される。
【００４９】
これらの高活性触媒は、水酸化セシウム及び多金属シアン化物触媒（ＤＭＣ触媒とも呼ばれる）であることが好ましい。頻繁にまた好ましく用いられるＤＭＣ触媒は、ヘキサシアノコバルト酸亜鉛である。このＤＭＣ触媒は反応後にポリエーテルアルコール中に残留することがあるが、通常、例えば沈殿または濾過で除かれる。
【００５０】
ポリオールに代えて、いろいろなポリオールの混合物を成分ｂ）として用いることもできる。本発明の熱可塑性ポリウレタンが、成分ｂ）として、モル質量（Ｍｎ）が、好ましくは数平均モル質量が６００ｇ／ｍｏｌ〜２０００ｇ／ｍｏｌ、好ましくは８００ｇ／ｍｏｌ〜１４００ｇ／ｍｏｌ、特に好ましくは９５０ｇ／ｍｏｌ〜１０５０ｇ／ｍｏｌであるポリテトラヒドロフランを持つものであることが特に好ましい。
【００５１】
ｃ）用いる鎖延長剤（成分ｃ））は、よく知られるモル質量が、好ましくは平均モル質量が５０ｇ／ｍｏｌ〜４９９ｇ／ｍｏｌで、好ましくは二官能性化合物である脂肪族、芳香脂肪族、芳香族、及び／又は脂環式化合物である。好ましい化合物の例としては、アルキレン基中に２〜１０個の炭素原子をもつアルカンジオールがあげられ、好ましくは１，４−ブタンジオール、１，６−ヘキサンジオール、及び／又はジ−、トリ−、テトラ−、ペンタ−、ヘキサ−、ヘプタ−、オクタ−、ノナ−及び／又はデカアルキレングリコール（３〜８個の炭素原子を持つ）があげられ、より好ましくは非分岐アルカンジオール、特に１，３−プロパンジオールと１，４−ブタンジオールがあげられる。
【００５２】
ｄ）適当な、特にジイソシアネート（成分ａ））のＮＣＯ基と成分ｂ）との反応を加速する触媒（成分ｄ））は、先行技術から既知の既存の第三級アミンであり、好ましい例としては、トリエチルアミンやジメチルシクロヘキシルアミン、Ｎ−メチル−モルホリン、Ｎ，Ｎ’−ジメチルピペラジン、２−（ジメチルアミノエトキシ）エタノール、ジアザビシクロ［２．２．２］オクタン等が挙げられ、また特に有機金属化合物、例えばチタン酸エステルや鉄化合物（例えば好ましくは、第二鉄アセチルアセトネート）、スズ化合物（例えば好ましくは、酢酸第一スズ、オクタン酸第一スズ、ラウリン酸第一スズ、または脂肪族カルボン酸のジブチルスズ塩（例えば、ジブチルスズジアセテート、ジブチルスズジラウレート））などがあげられる。これらの触媒の使用量は、通常１００重量部のポリヒドロキシ化合物（成分ｂ））に対して０．００００１重量部〜０．１重量部である。
【００５３】
ｅ）触媒と成分ｄ）と構造成分ａ）〜ｃ）に加えて既存の助剤（成分ｅ））を加えることもできる。例としては、発泡剤、界面活性剤、難燃剤、核剤、潤滑剤や離型剤、染料や顔料、安定剤、例えば好ましくは加水分解、光、熱、または色の安定剤、無機及び／又は有機充填剤、強化剤、可塑剤、金属不活性化剤があげられる。好ましく用いられる加水分解安定剤は、オリゴマー状及び／又は高分子状の脂肪族または芳香族カルボジイミドである。
【００５４】
しかしながら、ある好ましい実施様態では、これらの助剤が含まれないか、添加物を含む熱可塑性ポリウレタンに対して好ましくは多くても１％の量で、特に多くても０．１％の量で使用される。
【００５５】
水添ＭＤＩと少なくとも一種のポリエーテルオール（すべての添加物を含む熱可塑性ポリウレタンに対して、特に芳香族化合物を除くＴＰＵに対して最大比率が２５重量％の、好ましくは最大で１０重量％の芳香族と共役π電子系を持つもの）とからなるＴＰＵが特に好ましい。
【００５６】
これらのＴＰＵは、既知のプロセスにより、回分的または連続的に生産でき、ワンショットプロセスまたはプレポリマープロセスで、好ましくはワンショットプロセスで、例えば反応性押出機あるいはベルトプロセスを用いて製造できる。これらのプロセスでは、反応成分ａ）とｂ）、また必要なら成分ｃ）、ｄ）及び／又はｅ）を、相互に逐次にまたは同時に混合して反応を直ちに開始させる。押出機プロセスでは、構造成分ａ）とｂ）が、また必要なら他の成分ｃ）、ｄ）及び／又はｅ）が、個別にまたは混合物の形で、押出機に投入され、例えば好ましくは１００〜２８０℃の温度で、より好ましくは１４０℃〜２５０℃の温度で反応させられ、得られるポリウレタンを次いで押し出して、冷却、ペレット化される。
【００５７】
ＴＰＵを最適化するために、ポリオール成分（成分ｂ））と鎖延長剤（成分ｃ））を変えることもできる。ある好ましい実施様態では、用いる鎖延長剤（成分ｃ））の総量に対して、ポリオール（成分ｂ）の重量比が２０〜２倍、特に８〜３倍に設定される。
【００５８】
ある好ましい実施様態においては、イソシアネート（成分ａ））と、イソシアネート反応性成分のｂ）と必要なら成分ｃ）との反応が、指数が９５０〜１０５０で、特に好ましくは９７０〜１０１０、特に９８０〜１０００で進行する。この指数は、反応の間に使用される成分ａ）中のイソシアネート基の総量の、イソシアネート反応性基、即ち特に基成分ｂ）とｃ）に対する比率と定義される。この指数が１０００の時、成分ａ）の各イソシアネート基に対して１個の活性水素原子が存在する。この指数が１０００より多い場合、ＯＨ基よりイソシアネート基が多く存在する。
【００５９】
ポリウレタンを老化に対して安定化させるために安定剤を添加してもよい。本発明の目的では、安定剤はプラスチックまたはプラスチック混合物を環境の有害作用から保護するための添加物である。例としては、一級及び二級の酸化防止剤やチオシナージスト、三価リンの有機リン化合物、ヒンダードアミン光安定剤、ＵＶ吸収剤、加水分解安定剤、ラジカル捕捉剤、難燃剤があげられる。市販の安定剤の例は、プラスチック添加物ハンドブック、第５版、Ｈ．  Ｚｗｅｉｆｅｌ，  ｅｄ，，  Ｈａｎｓｅｒ  Ｐｕｂｌｉｓｈｅｒｓ，  Ｍｕｎｉｃｈ，  ２００１  （［１］），  ｐｐ．  ９８−１３６に記載されている。本発明のポリウレタンが使用中に熱酸化劣化に曝される場合には、酸化防止剤を添加することができる。フェノール性酸化防止剤の使用が好ましい。フェノール性酸化防止剤の例が、プラスチック添加物ハンドブック、第５版、Ｈ．  Ｚｗｅｉｆｅｌ，  ｅｄ，，  Ｈａｎｓｅｒ  Ｐｕｂｌｉｓｈｅｒｓ，  Ｍｕｎｉｃｈ，  ２００１  （［１］），  ｐｐ．９８−１０７とｐｐ．１１６−１２１に記載されている。数平均モル質量が７００ｇ／ｍｏｌより大きいフェノール性酸化防止剤が好ましい。使用が好ましいフェノール性酸化防止剤の例は、ペンタエリスリチルテトラキス（３−（３，５−ビス（１，１−ジメチルエチル）−４−ヒドロキシフェニル）プロピオネート）（イルガノックス（Ｒ）１０１０）、またはいずれの他の適当な酸化防止剤に由来する比較的高分子量の縮合体である。
【００６０】
このフェノール性酸化防止剤の使用濃度は、一般的にはポリウレタンの全重量に対して０．１重量％〜５重量％であり、好ましくは０．１重量％〜２重量％、特に０．５重量％〜１．５重量％である。非晶質または液体の酸化防止剤の使用が好ましい。この好ましい構成の本発明のポリウレタンでは、例えばフタール酸エステルまたは安息香酸エステルで可塑化されたポリウレタンより、紫外線に対する抵抗性が大きく上昇するが、フェノール性安定剤のみを含む安定剤系が不適当であることも多い。このため、本発明のポリウレタンが紫外光に曝される場合には、さらにＵＶ吸収剤で安定化させることが好ましい。ＵＶ吸収剤は、高エネルギー紫外光を吸収してエネルギーを放出する分子である。工業的によく使用されるＵＶ吸収剤は、例えば好ましくは、桂皮酸エステルやジフェニルシアノアクリレート、オキサルアミド（オキシアニリド）であり、特に２−エトキシ−２’−エチルオキシアニリドやホルムアミジン、ベンジリデンマロネート、ジアリールブタジエン、トリアジン、またはベンゾトリアゾールである。市販のＵＶ吸収剤の例が、プラスチック添加物ハンドブック、第５版、Ｈ．  Ｚｗｅｉｆｅｌ，  ｅｄ，，  Ｈａｎｓｅｒ  Ｐｕｂｌｉｓｈｅｒｓ，  Ｍｕｎｉｃｈ，  ２００１  （［１］），  ｐｐ．１１６−１２２に記載されている。ある好ましい実施様態においては、これらのＵＶ吸収剤の数平均モル質量が３００ｇ／ｍｏｌより大きく、特に３９０ｇ／ｍｏｌより大きい。用いるＵＶ吸収剤の数平均モル質量は、好ましくは５０００ｇ／ｍｏｌ以下であり、特に好ましくは２０００ｇ／ｍｏｌ以下である必要がある。ＵＶ吸収剤としてベンゾトリアゾールが特に好適である。特に好適なベンゾトリアゾールの例は、ヌビン（Ｒ）２１３とチヌビン（Ｒ）３２８、チヌビン（Ｒ）５７１、チヌビン（Ｒ）３８４、エバソルブ（Ｒ）８２である。これらのＵＶ吸収剤の添加量は、ポリウレタンの総重量に対して好ましくは０．０１重量％〜５重量％であり、特に好ましくは０．１重量％〜２．０重量％、特に０．２重量％〜０．５重量％である。酸化防止剤とＵＶ吸収剤とからなる上記のＵＶ安定剤系は、ＵＶ照射の悪影響に対する本発明のポリウレタンの抵抗性を保証するには未だに不適当であることが多い。その場合、上記の酸化防止剤とＵＶ吸収剤に加えて、ヒンダードアミン光安定剤（ＨＡＬＳ）を成分Ｅに添加することもできる。ある特に好ましいＵＶ安定剤系は、上述の好ましい量のフェノール性安定剤とベンゾトリアゾールとＨＡＬＳ化合物からなる混合物を含んでいる。しかしながら、安定剤の官能基と結合する化合物を、例えば立体障害性ピペリジル−ヒドロキシベンジル縮合体、例えばジ（１，２，２，６，６−ペンタメチル−４−ピペリジル）２−ブチル−２−（３，５−ジ−ｔｅｒｔ−ブチル−４−ヒドロキシベンジル）マロネート、チヌビン（Ｒ）１４４を使用することもできる。
【００６１】
他の特に好適な材料はワックスであり、これらは、ポリウレタンの工業生産ばかりか、その加工の際にも重要な役割をはたす。このワックスは、摩擦軽減用内部及び外部潤滑剤として働き、ポリウレタンの流動特性を改善する。この材料はまた、離型剤として働いてポリウレタンと周辺の材料（例えば金型）との接着を防止し、他の添加物、例えば顔料や粘着防止剤の分散剤として働くものである。適当な材料の例は、ステアリン酸エステルやモンタン酸エステルなどの脂肪酸エステル、これらの金属石鹸、ステアリルアミドやオレアミドなどの油脂系アミド、ポリエチレンワックスである。熱可塑性樹脂中で用いられるワックスの概説が、プラスチック添加物ハンドブック、第５版、Ｈ．  Ｚｗｅｉｆｅｌ，  ｅｄ，，  Ｈａｎｓｅｒ  Ｐｕｂｌｉｓｈｅｒｓ，  Ｍｕｎｉｃｈ，  ２００１  （［１］），  ｐｐ．４４３ｆｆ．や、ＥＰ−Ａ３０８６８３、ＥＰ−Ａ６７０３３９、ＪＰ−Ａ  ５１６３４３１に見出される。
【００６２】
ＤＥ−Ａ１９６０７８７０に記載のようなエステルとアミドの組み合わせでも改善が可能であり、特定のモンタン酸及び脂肪酸誘導体のワックス混合物（ＤＥ−Ａ１９６４９２９０）の使用で、またＤＥ１０２００６００９０９６Ａ１に記載のようなヒドロキシステアラミドの使用で改善を行うこともできる。
【００６３】
ある特に好ましい実施様態では、望ましくは物質の吸収及び／又は放出の少ないポリウレタンに、ＤＥ−Ａ１９７０６４５２に記載の２４〜３４個の炭素原子をもつ脂肪酸及び／又はこれら脂肪酸のエステル及び／又はアミドを使用している。なお、その際の脂肪酸及び／又は誘導体の使用重量比は、ポリイソシアネート重付加生成物の総重量に対して０．００１重量％〜１５重量％である、
【００６４】
もう一つの好ましい実施様態では、アルキレンジアミンとａ）一種以上の線状脂肪酸の反応生成物と、アルキレンジアミンとｂ）１２−ヒドロキシステアリン酸の反応生成物、及び／又はアルキレンジアミンとｃ）１２−ヒドロキシステアリン酸と一種以上の線状脂肪酸との反応生成物からなるＥＰ−Ａ−１８２６２２５に記載の混合物が用いられている。したがって、この混合物は、アルキレンジアミンと成分ａ）とｂ）、また必要なら成分ｃ）との反応生成物を含んでいる。
【００６５】
上述の助剤や添加物の更なる詳細が、技術文献に、例えばプラスチック添加物ハンドブック、第５版、Ｈ．  Ｚｗｅｉｆｅｌ，  ｅｄ，，  Ｈａｎｓｅｒ  Ｐｕｂｌｉｓｈｅｒｓ，  Ｍｕｎｉｃｈ，  ２００１に見出される。特記しない場合、本明細書中で述べた全てのモル質量は単位［ｇ／ｍｏｌ］をもち、数平均モル質量である。
【００６６】
もう一つの好ましい実施様態においては、このポリエステルジオール及び／又は鎖延長剤のジカルボン酸及び／又はジオールが非石油起源である。
【００６７】
市場は、ますます、石油化学原料がある程度または完全に再生可能な原料からの材料で置き換えられたポリウレタン製品を求めるようになってきている。セバシン酸は、例えば植物油（ヒマシ油）から得られる再生可能原料である。しかしながら、セバシン酸エステルは、多くの用途に望ましくない結晶化を起こす。このため、使用できない分野が多くある。例えば、ＵＳ−Ａ−５６９５８８４には、セバシン酸系ポリエステルポリオールの高結晶性熱可塑性ポリウレタンの製造への利用が開示されている。ＵＳ２００６／０１４１８８３Ａ１とＵＳ２００６／０１２１８１２にも、セバシン酸系ポリエステルポリオールの高融点繊維のポリウレタンへの利用が開示されている。ＷＯ００／５１６６０Ａ１には、セバシン酸系ポリエステルポリオールが使用されている心臓カテーテル用のポリウレタンが記載されている。ここでも適度な硬度が必要である。ＵＳ２００７／０１６１７３１Ａ１とＵＳ６３９５８３３Ｂ１にはまた、ポリウレタン化学で使用のためのポリエステルポリオールにセバシン酸が使用可能であることが開示されている。
【００６８】
本発明においては、このＴＰＵの合計の指数は１．０〜１．２である。イソシアネートとのまたはイソシアネートプレポリマーとの反応で、ＴＰＵのモル質量が十分に低下して、適当な加工性を与える。このＰＬＡとの反応の前の数平均モル質量は、好ましくは７５００ｇ／ｍｏｌ〜７５０００ｇ／ｍｏｌである。
【００６９】
工程Ａ）での反応は、１５０℃〜２３０℃の範囲の温度で行うことが好ましい。
【００７０】
工程Ａ）の反応時間は１０秒間〜１００秒間が好ましい。
【００７１】
工程Ａ）の生成物の溶融物へのポリラクチドへの投入と続く反応は、１９０℃未満の温度で、特に好ましくは１７０℃〜１８５℃の温度で進行する。この温度を、ポリラクチドの変色を起こさない値に維持することが好ましい。しかしながら、この温度は、ポリラクチドの軟化点よりかなり高く、また工程Ａ）の生成物の軟化点より高いことが必要である。例えば反応性押出機で可能なような強混合を行うことが好ましい。
【００７２】
このＰＬＡはイソシアネート基と反応してブレンド中で共有結合を形成する。その結果、モル質量が増加し、このため性質が改善される。
【００７３】
反応の後、得られるブレンドを冷却し、例えばペレット化するか、直接成形するか、他の加工に適した形とする。
【００７４】
工程Ａ）の生成物中のイソシアネート基含量は、０．１重量％〜５重量％であり、好ましくは０．３重量％〜３重量％である。
【００７５】
本発明のプロセスでは、ポリオールが工程Ａ）〜Ｃ）で使用されず、このためポリオールとジイソシアネートからＴＰＵが形成されることはない。工程Ａ）での反応の具体的な目的は、ＴＰＵのモル質量を低下させ、イソシアネート基の含量を増加させることである。
【００７６】
工程Ｂ）の反応は、１０秒間から１８０秒間行うことが好ましい。
【００７７】
したがって本発明はまた、上記プロセスで製造されたブレンドを提供する。
【００７８】
本発明のブレンドは、適当な所望のいずれの用途にも使用できる。これらは、特にフィルム（シート状物）または成形物の製造に用いられる。
【００７９】
本発明においては、これらのブレンドを非常に薄いフィルムの製造に使用でき、またこのため、適当なモノマーを使用して良い生分解性を得ることができる。これは、特にごみ袋、工場の袋、農業フィルム、マルチフィルムなどに有用である。
【００８０】
本発明で使用可能なポリラクチドは、適当ないずれのポリラクチドをも含む。ポリラクチドはポリ乳酸とも呼ばれる。これらはポリヒドロキシ酸である。ＰＬＡ材料は、乳酸の重縮合反応によるか、二個の乳酸単位の環状二量体であるラクチドの開環重合反応によるものである。ポリラクチドは、通常ラクチドの開環重合で製造される。この反応は、通常１４０℃〜１８０℃の温度で、触媒のスズ化合物と共に行われる。高モル質量で高強度のポリラクチドを得ることができる。
【００８１】
乳酸そのものは、いろいろなバクテリアを用いて糖蜜の発酵またはグルコースの発酵で製造される。ラクチドは乳酸の二量体化で製造される。乳酸から重縮合で直接高分子量のポリラクチドを製造することもできる。
【００８２】
本発明のブレンド（通常はペレット状である）は、通常の射出成形や押出成形プロセスで加工可能である。本発明のプロセスで製造可能なブレンドをフィルム（シート状物）の形の用途に使用すると、好ましくは塗膜や蛇腹、成形物、建設及び輸送分野用の床材、ケーブル、ケーブルプラグ、ケーブル被覆、クッション、積層品、不織布、シール、異形材、駆動ベルト、ローラー、サドル、発泡体、ホース、靴底、ドラグケーブル、太陽モジュール、自動車の被覆、ワイパーブレード、または繊維に使用すると冒頭の序に述べた長所を示す。成形物／部品から半製品への成形は、配合工程と直結して、例えば押出成形配合機（ＩＭＣ）を用いて一段プロセスの形で行ってもよい。もう一つの好ましい製造工程は、カレンダ加工、粉末焼成または押出成形である。適当な繊維強化配合材料は、上記のブレンドや繊維である。  
【００８３】
実施例：  
以下の実施例により本発明をさらに説明する。以下に述べる実施例中で用いる個々の成分を、成分Ｋｉと示すが、文字ｉは、実施例の番号である。
【００８４】
実施例１：  
成分Ｋ１：ＴＰＵ１エラストラン（Ｒ）ＬＰ９２７３  
ブタンジオールヘキサンジオールアジペートと１，６−ヘキサンジオール、ヘキサンジイソシアネート系の脂肪族ポリエステルＴＰＵで数平均モル質量が２．２ｋｇ／ｍｏｌであるもの。安定剤（ＵＶ吸収剤、ＨＡＬＳ化合物、酸化防止剤、加水分解安定剤）と加工助剤（潤滑剤、ワックス）を従来の濃度で含む。
ペレット状のこのＴＰＵを射出成形して試験板とし、試験片を打ち抜いて作製した。これらの試験片で以下の試験を行った。
【００８５】
【表１】
0005908897.tif 000002
【００８６】
水分率が０．０２％未満のペレットから、射出成形で試験板を作製した。これらの試験板を１００℃で２０時間加熱調湿させた。これらの試験片を打ち抜いて厚み２ｍｍ×６ｍｍの試験板を得た。試験は２３±２℃で相対湿度が５０±６％で行った。
【００８７】
実施例２：  
成分Ｋ２：ＴＰＵ２エラストラン（Ｒ）Ｂ８５Ａ１５  
数平均モル質量が２．４ｋｇ／ｍｏｌである、ブタンジオールアジペートと１，４−ブタンジオール、メチルジフェニルジイソシアネート由来の芳香族ポリエステル−ＴＰＵ
加水分解安定剤と加工助剤を従来の濃度で含む。
【００８８】
ペレット状のこのＴＰＵを射出成形して試験板とし、試験片を打ち抜いて作製した。これらの試験片で以下の試験を行った。
【００８９】
【表２】
0005908897.tif 000003
【００９０】
水分率が０．０２％未満のペレットから、射出成形で試験板を作製した。これらの試験板を１００℃で２０時間加熱調湿させた。これらの試験片を打ち抜いて厚み２ｍｍ×６ｍｍの試験板を得た。試験は２３±２℃で相対湿度が５０±６％で行った。
【００９１】
実施例３  
成分Ｋ３：ＴＰＵ３エラストラン（Ｒ）Ｃ７８Ａ１０  
数平均モル質量が２．４ｋｇ／ｍｏｌである、ブタンジオールヘキサンジオールアジペートと１，４−ブタンジオール、メチルジフェニルジイソシアネート由来の芳香族ポリエステルＴＰＵ。加水分解安定剤を従来の濃度で含む
【００９２】
ペレット状のこのＴＰＵを射出成形して試験板とし、試験片を打ち抜いて作製した。これらの試験片で以下の試験を行った。
【００９３】
【表３】
0005908897.tif 000004
【００９４】
水分率が０．０２％未満のペレットから、射出成形で試験板を作製した。これらの試験板を１００℃で２０時間加熱調湿させた。これらの試験片を打ち抜いて、厚み２ｍｍ×６ｍｍの試験板を得た。試験は２３±２℃で、相対湿度が５０±６％で行った。
【００９５】
実施例４：  
成分Ｋ４：ＰＬＡ１  
Ｌ−ラクチド分が約９２％でＤ−ラクチド分が約８％で開環重合反応で得られた特定のポリ−Ｄ，Ｌ−ラクチド（ＰＬＬＤＡ）
この特定の種類のポリラクチドは、以下の物性を示す。
【００９６】
【表４】
0005908897.tif 000005
【００９７】
実施例５：  
成分Ｋ５：プレポリマー１  
ルプラナート（Ｒ）ＭＰ１０２：モル質量が４５０ｇ／ｍｏｌである、ジフェニルメタン４，４’−ジイソシアネート（ＭＤｌ）とジプロピレングリコールとエチレンオキシド／プロピレンオキシド系のポリエーテルジオール由来のプレポリマー。このプレポリマーは室温で液状で添加可能である。
ＮＣＯ含量：          ２３．０％                
２５℃の粘度          ６５０ＭＰａ＊ｓ          ＤＩＮ  ５３０１８  
２５℃も密度          １．２１              ＤＩＮ  ５１７５７  
【００９８】
実施例６：  
成分Ｋ６：イソホロンジイソシアネートウレトジオンブタンジオール付加物、ベスタゴンＢＦ１５４０  
粉末塗装に用いられる、フレーク状で融点が１０５〜１１５℃、密度が１．０７ｇ／ｃｍ３で、分解温度が１３０〜１６０℃である架橋剤
【００９９】
実施例７：
本発明のＰＬＡ／ＴＰＵブレンドの製造のための配合プロセス１
実施例１０〜１２で製造され試験されたＰＬＡ／ＴＰＵブレンドは、Ｗｅｒｎｅｒ  ＆  Ｐｆｌｅｉｄｅｒｅｒ社製のコペリオンＺＳＫ２５共回転二軸押出機（Ｌ／Ｄ＝４０）で製造した。この配合装置は、全製造プロセスにおいてスクリュー回転速度＝１００ｍｉｎ−１で、総排出量＝５．０ｋｇ／ｈで運転した。押出機の軸方向の温度分布を図１に示す。１〜１０のバレル温度はそれぞれ以下の値に設定した：１８０°、２００°、２００°２００°２００°、１８０°、１８０°、１８０°、１８０°、１８０℃。  
【０１００】
各種のＴＰＵ（Ｋ１またはＫ２またはＫ３）と各添加物（Ｋ６）または変性ＭＤＩ（Ｋ５）を定量的にこの二軸押出機の供給孔に投入した。ＴＰＵの変換が押出機のゾーン２〜５で起こる。ＰＬＡペレット（Ｋ４）は、ゾーン６の供給孔に添加する。続くゾーンで起こるプロセスは、ＰＬＡの可塑化、各成分の強混合、共有結合を与えるカップリング反応である。排出される配合材料の線条を冷却し、次いでペレット化した。  
【０１０１】
実施例８  
試験片の作製  
ＤＩＮ−ＥＮ−ＩＳＯ５２７−２の引張試験用試料とＤＩＮ−ＥＮ−ＩＳＯ１７９−１のノッチ付衝撃抵抗度試験用の試料を、金型中で射出成形で作製した。このためにアルブルグ２２０Ｍ３５０−９０往復スクリュー射出成形機を使用した。この機械設定値とプロセス設定値は次の通りである：
−最大締付力＝２２０ｋＮ  
−スクリューの形状：Ｄ＝２０ｍｍ、ＬＶＤ＝２５（３ゾーンスクリュー）  
−ねじ山比：２：１  
−アルブルグ２２０Ｍ温度設定；１８０℃で一定  
−金型温度：３０℃  
【０１０２】
実施例９  
試験方法
全ての引張り試験はＤＩＮ５３５０４により試験速度が５０ｍｍ／ｍｉｎで行った。ノッチ付衝撃抵抗度の測定に用いた試験片の大きさは次の通りである：
【０１０３】
【表５】
0005908897.tif 000006
【０１０４】
実施例１０  
ブレンド１の特性評価：  
プロセス１で製造されたＰＬＡ１とＴＰＵ１、３％のイソホロンジイソシアネート（Ｋ６）を含む。主要成分の比率を９０：１０〜５０：５０に変えた。得られた機械的性質を表４に示す。
【０１０５】
【表６】
0005908897.tif 000007
【０１０６】
実施例１１  
ブレンド２の特性評価：  
プロセス１で製造されたＰＬＡ１とＴＰＵ１、１０％のプレポリマー１（Ｋ５）を含む。主要成分の比率を７０：３０〜５０：５０に変えた。得られた機械的性質を表５に示す。
【０１０７】
【表７】
0005908897.tif 000008
【０１０８】
実施例１２  
ブレンド３の特性評価：  
プロセス１で製造されたＰＬＡ１とＴＰＵ１、５％のプレポリマー１（Ｋ５）を含む。主要成分の比率を７０：３０〜５０：５０に変えた。得られた機械的性質を表６に示す。
【０１０９】
【表８】
0005908897.tif 000009
【０１１０】
実施例１２  
表１〜６から、ブレンドの製造の結果起こる大きな弾性率の低下が明白である。同時に、破断引張歪とノッチ付衝撃抵抗度が劇的に増加した。このように本目的の特徴の全てが達成された。
【図１】
0005908897.tif 000010